"式I式中:Ar1~Ar4は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;aは、それぞれ同じもしくは異なるものであり、0~4の整数であり;nは、0よりも大きい整数であり;αは、110°よりも大きい角度であるを有する化合物。式II式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;Eは、それぞれ同じもしくは異なるものであり、単結合、CR32、CR42CR42、O、SiR32、GeR32からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R3は、それぞれ同じもしくは異なるものであり、アルキルおよびアリールからなる群から選択され、ここで、隣接R3基は結合して脂肪族環を形成することができ;R4は、それぞれ同じもしくは異なるものであり、H、D、およびアルキルからなる群から選択され;aは、それぞれ同じもしくは異なるものであり、0~4の整数であり;nは、0よりも大きい整数であるを有する、請求項1に記載の化合物。式III式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R5は、それぞれ同じもしくは異なるものであり、D、F、アルキル、アリール、アルコキシ、シリル、および架橋性基からなる群から選択され;R6~R9は、それぞれ同じもしくは異なるものであり、H、D、F、アルキル、アリール、アルコキシ、シリル、および架橋性基からなる群から選択され、ただし、R6およびR7の少なくとも1つは、アルキルまたはシリルであり、R8およびR9の少なくとも1つは、アルキルまたはシリルであり;aは、それぞれ同じもしくは異なるものであり、0~4の整数であり;bは、それぞれ同じもしくは異なるものであり、0~2の整数であり;nは、0よりも大きい整数であるを有する、請求項1に記載の化合物。Ar1およびAr2が、式aを有し、ここで、R10は、それぞれ同じもしくは異なるものであり、D、アルキル、アルコキシ、シロキサンおよびシリルからなる群から選択され;cは、それぞれ同じもしくは異なるものであり、0~4の整数であり;dは、0~5の整数であり;mは、1~5の整数である、請求項1~3のいずれか一項に記載の化合物Ar1およびAr2が、フェニル、ビフェニル、テルフェニル、それらの重水素化誘導体、ならびにアルキル、アルコキシ、シリル、および架橋基を持った置換基からなる群から選択される1つまたは複数の置換基を有するそれらの誘導体からなる群から選択される、請求項~3のいずれか一項に記載の化合物。a=0である、請求項1~5のいずれか一項に記載の化合物。Eが、CR32およびCR42CR42からなる群から選択される、請求項2に記載の化合物。R3が、フェニル、ビフェニル、およびフルオロアルキルからなる群から選択される、請求項2または7に記載の化合物。R4が、HおよびDからなる群から選択される、請求項2、7または8のいずれか一項に記載の化合物。R6=R8=アルキルである、請求項3に記載の化合物。R7=R9=アルキルである、請求項3または10に記載の化合物。第1電気接触層、第2電気接触層およびそれらの間に電気活性層を含んでなる有機電子デバイスであって、前記電気活性層が、式I式中:Ar1~Ar4は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;aは、それぞれ同じもしくは異なるものであり、0~4の整数であり;nは、0よりも大きい整数である有する化合物を含んでなるデバイス。前記電気活性層が正孔輸送層である、請求項12に記載のデバイス。前記正孔輸送層が本質的に、式Iを有する化合物からなる、請求項13に記載のデバイス。前記電気活性層が、式Iを有するホスト化合物とドーパントとを含んでなる電気活性層である、請求項12に記載のデバイス。前記電気活性層が本質的に、式Iを有するホスト化合物とドーパントとからなる、請求項15に記載のデバイス。電子デバイスに使用するための電気活性材料は継続的に必要とされている。式I式中:Ar1~Ar4は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;aは、それぞれ同じもしくは異なるものであり、0~4の整数であり;nは、0よりも大きい整数であるを有する化合物が提供される。上記の化合物を含んでなる少なくとも1つの層を有する電子デバイスもまた提供される。前述の概要および以下の詳細な説明は、例示的なおよび説明的なものであるにすぎず、添付の特許請求の範囲に定義されるような、本発明を限定するものではない。実施形態は、本明細書において提示されるような概念の理解を向上させるために添付図に例示される。当業者には、図面中の物体が、平易かつ明快にするために例示されており、必ずしも縮尺通りに描かれているわけではないことが分かる。たとえば、実施形態を理解しやすいようにするために、図面中の一部の物体の寸法は他の物体と比べて拡大されている場合がある。式I式中:Ar1~Ar4は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;aは、それぞれ同じもしくは異なるものであり、0~4の整数であり;nは、0よりも大きい整数であるを有する化合物が提供される。式II式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;Eは、それぞれ同じもしくは異なるものであり、単結合、CR32、CR42CR42、O、SiR32、GeR32からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R3は、それぞれ同じもしくは異なるものであり、アルキルおよびアリールからなる群から選択され、ここで、隣接R3基は結合して脂肪族環を形成することができ;R4は、それぞれ同じもしくは異なるものであり、H、D、およびアルキルからなる群から選択され;aは、それぞれ同じもしくは異なるものであり、0~4の整数であり;nは、0よりも大きい整数であるを有する化合物がさらに提供される。式III式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R5は、それぞれ同じもしくは異なるものであり、D、F、アルキル、アリール、アルコキシ、シリル、および架橋性基からなる群から選択され;R6~R9は、それぞれ同じもしくは異なるものであり、H、D、F、アルキル、アリール、アルコキシ、シリル、および架橋性基からなる群から選択され、ただし、R6およびR7の少なくとも1つは、アルキルまたはシリルであり、R8およびR9の少なくとも1つは、アルキルまたはシリルであり;aは、それぞれ同じもしくは異なるものであり、0~4の整数であり;bは、それぞれ同じもしくは異なるものであり、0~2の整数であり;nは、0よりも大きい整数であるを有する化合物がさらに提供される。式I、式II、または式IIIを有する化合物を含んでなる少なくとも1つの層を有する電子デバイスがさらに提供される。多くの態様および実施形態を上に説明してきたが、これらは単に例示的で非限定的なものである。本明細書を読めば、当業者は、その他の態様および実施形態が本発明の範囲から逸脱することなく可能であることを理解できよう。いずれか1つまたは複数の本発明の実施形態のその他の特徴および利益は、以下の詳細な説明から、および特許請求の範囲から明らかとなるであろう。この詳細な説明では、最初に、用語の定義および説明を行い、続いて、電気活性化合物、電子デバイス、最後に、実施例を扱う。1.用語の定義および説明以下に説明される実施形態の詳細を扱う前に、一部の用語が定義または説明される。本明細書において使用される場合、用語アルキルとしては、分岐および直鎖の飽和脂肪族炭化水素基が挙げられる。別段の記載がない限り、この用語はまた、環状の基を含むことを意図している。アルキル基の例としては、メチル、エチル、プロピル、イソプロピル、イソブチル、第二ブチル、第三ブチル、ペンチル、イソペンチル、ネオペンチル、シクロペンチル、ヘキシル、シクロヘキシル、イソヘキシルなどが挙げられる。用語アルキルとしては、置換および非置換の両方の炭化水素基がさらに挙げられる。ある実施形態においては、アルキル基は、モノ-、ジ-およびトリ-置換であってもよい。置換アルキル基の一例はトリフルオロメチルである。その他の置換アルキル基は、本明細書に記載される置換基の1つまたは複数から形成される。ある種の実施形態においては、アルキル基は1~20個の炭素原子を有する。その他の実施形態においては、この基は1~6個の炭素原子を有する。この用語は、ヘテロアルキル基を含むことを意図している。ヘテロアルキル基は1~20個の炭素原子を有することができる。用語アリールは、単環単環式または互いに縮合したまたは共有結合で連結された多環二環式、もしくはそれ以上であってもよい、芳香族炭素環部分を意味する。アリール部分の任意の好適な環位置が、定義された化学構造に共有結合で連結されていてもよい。アリール部分の例としては、フェニル、1-ナフチル、2-ナフチル、ジヒドロナフチル、テトラヒドロナフチル、ビフェニル、アントリル、フェナントリル、フルオレニル、インダニル、ビフェニレニル、アセナフテニル、アセナフチレニルなどが挙げられるが、これらに限定されるものではない。ある実施形態においては、アリール基は6~60個の炭素原子を有し;ある実施形態においては、6~30個の炭素原子を有する。この用語は、ヘテロアルール基を含むことを意図している。ヘテロアリール基は4~50個の炭素原子;ある実施形態においては、4~30個の炭素原子を有してもよい。用語アルコキシは、基-ORここで、Rはアルキルであるを意味することを意図している。用語アリールオキシは、基-ORここで、Rはアリールであるを意味することを意図している。別段の記載がない限り、すべての基は置換または非置換であり得る。アルキルまたはアリールなどの、しかしこれらに限定されない、場合により置換された基は、同じもしくは異なるものであってもよい1つまたは複数の置換基で置換されていてもよい。好適な置換基としては、D、アルキル、アリール、ニトロ、シアノ、-NR7R8、ハロ、ヒドロキシ、カルボキシ、アルケニル、アルキニル、シクロアルキル、ヘテロアリール、アルコキシ、アリールオキシ、ヘテロアリールオキシ、アルコキシカルボニル、パーフルオロアルキル、パーフルオロアルコキシ、アリールアルキル、シリル、シロキサン、チオアルコキシ、-SO2-NR’R’’、-C=O-NR’R’’、R’R’’N-アルキル、R’R’’N-アルコキシアルキル、R’R’’N-アルキルアリールオキシアルキル、-SOs-アリールここで、s=0~2または-SOs-ヘテロアリールここで、s=0~2が挙げられる。各R’およびR’’は独立して、場合により置換されたアルキル、シクロアルキル、またはアリール基である。R’およびR’’は、それらが結合している窒素原子と一緒に、ある種の実施形態においては環系を形成することができる。置換基はまた、架橋基であってもよい。層、材料、部材、または構造に関して言及される場合、用語電荷輸送は、そのような層、材料、部材、または構造が、比較的効率的にかつ少ない電荷損失で、そのような層、材料、部材、または構造の厚さを通ってのそのような電荷の移動を促進することを意味することを意図している。正孔輸送材料は正電荷を促進し;電子輸送材料は負電荷を促進する。発光材料はまた幾つかの電荷輸送特性を有してもよいが、用語電荷輸送層、材料、部材、または構造は、その主要機能が発光である層、材料、部材、または構造を含むことを意図していない。用語化合物は、原子をさらに含む分子から構成される非帯電物質であって、化学結合を破壊することなしに物理的手段によって原子をそれらの相当する分子から分離することができない物質を意味することを意図している。この用語は、オリゴマーおよびポリマーを含むことを意図している。用語架橋性基または架橋基は、熱処理または放射線への露光によって架橋をもたらすことができる基を意味することを意図している。ある実施形態においては、放射線はUVまたは可視である。用語電気活性なは、それが層または材料に言及する場合、デバイスの運転を電子的に容易にする層または材料を示すことを意図している。電気活性材料の例としては、電子か正孔かのどちらかであり得る電荷を導く、注入する、輸送する、もしくは遮断する材料、または放射線を受け取る場合に放射線を発するかもしくは電子-正孔ペアの濃度の変化を示す材料が挙げられるが、これらに限定されるものではない。不活性材料の例としては、平坦化材料、絶縁材料、および環境障壁材料が挙げられるが、これらに限定されるものではない。接頭辞フルオロは、基中の1つまたは複数の水素がフッ素で置換されていることを示すことを意図している。接頭辞ヘテロは、1つまたは複数の炭素原子が異なる原子で置換されていることを示す。ある実施形態においては、ヘテロ原子は、O、N、S、またはそれらの組み合わせである。用語液体組成物は、材料が溶液を形成するために溶解させられる液体媒体、材料が分散液を形成するために分散させられる液体媒体、または材料が懸濁液もしくはエマルジョンを形成するために懸濁させられる液体媒体を意味することを意図している。用語シリルは、基R3Si-ここで、Rは、H、D、C1~20アルキル、フルオロアルキル、またはアリールであるを意味する。ある実施形態においては、Rアルキル基中の1つまたは複数の炭素はSiで置換されている。ある実施形態においては、シリル基は、ヘキシル2SiMeCH2CH2SiMe2-および[CF3CF26CH2CH2]2SiMe-である。用語シロキサンは、基RO3Si-ここで、RはH、D、C1~20アルキル、またはフルオロアルキルであるを意味する。デバイスにおける層に言及するために用いられる場合、語句に隣接するは、1つの層が別の層のすぐ隣にあることを必ずしも意味するものではない。一方、語句隣接R基は、化学式において互いに隣にあるR基すなわち、結合によって結び付けられた原子上にあるR基を意味するために用いられる。本明細書において使用される場合、用語含んでなる、含んでなること、含む、含むこと、有する、有することまたはそれらの他の任意の変化形は、非排他的な包含を扱うことを意図している。たとえば、ある一連の要素を含んでなるプロセス、方法、物品、または装置は、それらの要素のみに必ずしも限定されるわけではなく、そのようなプロセス、方法、物品、または装置に関して明示されないかまたは固有のものでもない他の要素を含むことができる。本明細書の開示される主題の代わりの実施形態は、本質的にある種の特徴または要素からなると記載され、その実施形態においては、動作の原理または実施形態の際立った特性を実質的に変えるであろう特徴または要素はその中に存在しない。本明細書の記載される主題のさらなる代わりの実施形態は、ある種の特徴または要素からなると記載され、その実施形態においては、またはその実体のない変形形態においては、具体的に記述されたまたは記載された特徴または要素のみが存在する。さらに、それとは反対を明記されない限り、またはは、包含的なまたはを意味し、排他的なまたはを意味するものではない。たとえば、条件AまたはBは、Aが真でありまたは存在しBが偽であるまたは存在しない、Aが偽でありまたは存在せずBが真であるまたは存在する、ならびにAおよびBの両方が真であるまたは存在するのいずれか1つによって満たされる。また、本明細書に記載される要素および成分を説明するためにaまたはanも使用されている。これは便宜的に、かつ、本発明の範囲の一般的な意味を与えるために行われているにすぎない。この記述は、1つまたは少なくとも1つを含むと読まれるべきであり、それがそうでないことを意味することが明らでない限り単数形は複数形も含んでいる。元素の周期表中の縦列に対応する族の番号は、CRCHandbookofChemistryandPhysics,81版2000-2001に見られるような新表記法NewNotationの規則を使用している。特に定義しない限り、本明細書において使用されるすべての技術用語および科学用語は、本発明が属する技術分野の当業者によって一般に理解されている意味と同じ意味を有する。本明細書に記載されるものに類似のまたは同等の方法および材料を本発明の実施形態の実施または試験に使用することができるが、好適な方法および材料は以下に記載される。本明細書に述べられるすべての刊行物、特許出願、特許、およびその他の参考文献は、特定の一節が引用されない限り、それらの全体を参照により援用される。矛盾が生じた場合には、定義を含む、本明細書が優先される。さらに、材料、方法、および実施例は、例示的なものであるにすぎず、限定的であることを意図していない。本明細書に記載されていない範囲の、具体的な材料、処理行為、および回路に関する多くの詳細は従来通りであり、有機発光ダイオードディスプレイ、光検出器、光電池、および半導体部材の技術分野内の教科書およびその他の情報源中に見ることができる。2.電気活性化合物本明細書に記載される化合物は式I式中:Ar1~Ar4は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;aは、それぞれ同じもしくは異なるものであり、0~4の整数であり;nは、0よりも大きい整数であるを有する。式Iを有する化合物は、n=1の小分子、オリゴマー、またはポリマーであり得る。ある実施形態においては、本化合物は、Mn>20,000のポリマー;ある実施形態においては、Mn>50,000のポリマーである。式Iのある実施形態においては、n=1であり、R2はハロゲンである。そのような化合物は、ポリマー化合物の形成のためのモノマーとして有用であり得る。ある実施形態においては、ハロゲンはClまたはBrであり;ある実施形態においては、Brである。式Iのある実施形態においては、n=1であり、R2は、HまたはDである。ある実施形態においては、式Iを有する化合物は重水素化されている。用語重水素化されているは、少なくとも1つのHがDで置換されていることを意味することを意図している。用語重水素化類似体は、1つまたは複数の利用可能な水素が重水素で置換されている、ある化合物または基の構造類似体を意味する。重水素化化合物または重水素化類似体においては、重水素は、天然存在度レベルの少なくとも100倍で存在する。ある実施形態においては、本化合物は少なくとも10重水素化されている。重水素化されているまたは重水素化とは、百分率として表される、デューテロン対プロトンプラスデューテロンの合計の比を意味する。ある実施形態においては、本化合物は少なくとも10重水素化されており;ある実施形態においては、少なくとも20重水素化されており;ある実施形態においては、少なくとも30重水素化されており;ある実施形態においては、少なくとも40重水素化されており;ある実施形態においては、少なくとも50重水素化されており;ある実施形態においては、少なくとも60重水素化されており;ある実施形態においては、少なくとも70重水素化されており;ある実施形態においては、少なくとも80重水素化されており;ある実施形態においては、少なくとも90重水素化されており;ある実施形態においては、100重水素化されている。重水素化材料は、正孔、電子、励起子、またはそれらの組み合わせによる分解を受けにくいものであり得る。重水素化は、デバイス運転中の化合物の分解を潜在的に防ぐことができ、それは今度はデバイス寿命の向上をもたらすことができる。一般に、この向上は、その他のデバイス特性を犠牲にすることなく成し遂げられる。さらに、重水素化化合物は頻繁に、非重水素化類似体よりも大きい空気耐性を有する。これは、材料の調製および精製についてならびにこれらの材料を使用する電子デバイスの形成においての両方でより大きいプロセス耐性をもたらすことができる。式Iにおいて、L連結基は、2つのアリールアミノ基間の共役切れを提供する。ある実施形態においては、L基は、下に示される、角度αが109.5°の4面体角よりも大きいような程度の直線性を提供する。ある実施形態においては、αは120°よりも大きく;ある実施形態においては、140°よりも大きく;ある実施形態においては、160°よりも大きい。スピロ基は、単一原子を介して連結された環を持った二環式有機化合物である。環は実際は異なるかまたは同一であり得る。連結原子は、スピロ原子と呼ばれる。ある実施形態においては、スピロ原子は、CおよびSiからなる群から選択される。式Iのある実施形態においては、化合物は、下に示されるコア構造の1つを持ったLを有し、ここで、星印は、アリールアミノ基の窒素への結合のポイントを示し、Rは、それぞれ同じもしくは異なるものであり、HまたはR1である。式Iのある実施形態においては、Ar1およびAr2は、縮合環をまったく持たないアリール基である。ある実施形態においては、Ar1およびAr2は、式aを有し、ここで:R10は、それぞれ同じもしくは異なるものであり、D、アルキル、アルコキシ、シロキサンおよびシリルからなる群から選択され;cは、それぞれ同じもしくは異なるものであり、0~4の整数であり;dは、0~5の整数であり;mは、1~5の整数である。ある実施形態においては、Ar1およびAr2は、式bを有し、ここで:R10は、それぞれ同じもしくは異なるものであり、D、アルキル、アルコキシ、シロキサンおよびシリルからなる群から選択され;cは、それぞれ同じもしくは異なるものであり、0~4の整数であり;dは、0~5の整数であり;mは、1~5の整数である。式aおよびbのある実施形態においては、cおよびdの少なくとも1つはゼロではない。ある実施形態においては、m=1~3である。式Iのある実施形態においては、Ar1およびAr2は、フェニル、ビフェニル、テルフェニル、それらの重水素化誘導体、ならびにアルキル、アルコキシ、シリル、および架橋基を持った置換基からなる群から選択される1つまたは複数の置換基を有するそれらの誘導体からなる群から選択される。式Iのある実施形態においては、a=0である。式Iのある実施形態においては、R1は、DまたはC1~10アルキルである。ある実施形態においては、アルキル基は重水素化されている。ある実施形態においては、a=4であり、R1=Dである。式Iのある実施形態においては、次のもの:i重水素化;ii角度αは109.5°よりも大きい;iiiLは、上に定義されたような基から選択される;ivAr1およびAr2は、フェニル、ビフェニル、テルフェニル、それらの重水素化誘導体、アルキル、アルコキシ、シリル、および架橋基を持った置換基からなる群から選択される1つまたは複数の置換基を有するそれらの誘導体、式aを有する基、ならびに式bを有する基からなる群から選択される;va=0であるかまたはaは0ではなく、R1は、D、C1~10アルキル、または重水素化C1~10アルキルであるの任意の組み合わせが存在することができる。ある実施形態においては、式Iを有する化合物は、式II式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;Eは、それぞれ同じもしくは異なるものであり、単結合、CR32、CR42CR42、O、SiR32、GeR32からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R3は、それぞれ同じもしくは異なるものであり、アルキルおよびアリールからなる群から選択され、ここで、隣接R3基は結合して脂肪族環を形成することができ;R4は、それぞれ同じもしくは異なるものであり、H、D、およびアルキルからなる群から選択され;aは、それぞれ同じもしくは異なるものであり、0~4の整数であり;nは、0よりも大きい整数であるによってさらに定義される。式IIを有する化合物は、n=1の小分子、オリゴマー、またはポリマーであり得る。ある実施形態においては、本化合物は、Mn>20,000のポリマー;ある実施形態においては、Mn>50,000のポリマーである。式IIのある実施形態においては、n=1であり、R2はハロゲンである。そのような化合物は、ポリマー化合物の形成のためのモノマーとして有用であり得る。ある実施形態においては、ハロゲンはClまたはBrであり;ある実施形態においては、Brである。式IIのある実施形態においては、n=1であり、R2は、HまたはDである。ある実施形態においては、式IIを有する化合物は重水素化されている。式IIのある実施形態においては、Lは、下に示される基から選択され、ここで、星印は、アリールアミノ基の窒素への結合のポイントを示し、Rは、それぞれ同じもしくは異なるものであり、HまたはR1である。式IIのある実施形態においては、Ar1およびAr2は、縮合環をまったく持たないアリール基である。ある実施形態においては、Ar1およびAr2は、上に定義されたような式aまたは式bを有する。式aおよびbのある実施形態においては、cおよびdの少なくとも1つはゼロではない。ある実施形態においては、m=1~3である。式IIのある実施形態においては、Ar1およびAr2は、フェニル、ビフェニル、テルフェニル、それらの重水素化誘導体、ならびにアルキル、アルコキシ、シリル、および架橋基を持った置換基からなる群から選択される1つまたは複数の置換基を有するそれらの誘導体からなる群から選択される。式Iのある実施形態においては、a=0である。式Iのある実施形態においては、R1は、DまたはC1~10アルキルである。ある実施形態においては、アルキル基は重水素化されている。ある実施形態においては、a=4であり、R1=Dである。式IIのある実施形態においては、Eは、CR32およびCR42CR42からなる群から選択される。ある実施形態においては、R3は、フェニル、ビフェニル、およびフルオロアルキルからなる群から選択される。ある実施形態においては、R4は、HおよびDからなる群から選択される。式IIのある実施形態においては、次のもの:i重水素化;ii角度αは109.5°よりも大きい;iiiLは、上に定義されたような基から選択される;ivAr1およびAr2は、フェニル、ビフェニル、テルフェニル、それらの重水素化誘導体、アルキル、アルコキシ、シリル、および架橋基を持った置換基からなる群から選択される1つまたは複数の置換基を有するそれらの誘導体、式aを有する基、ならびに式bを有する基からなる群から選択される;va=0であるか、またはaは0ではなく、R1は、D、C1~10アルキル、または重水素化C1~10アルキルである;viEは、CR32およびCR42CR42からなる群から選択される;viiR3は、フェニル、ビフェニル、およびフルオロアルキルからなる群から選択される;viiiR4は、HおよびDからなる群から選択される任意の組み合わせが存在することができる。ある実施形態においては、式Iを有する化合物は、式III式中:Ar1およびAr2は、同じもしくは異なるものであり、アリール基であり;Lは、スピロ基、アダマンチル基、二環式シクロヘキシル、それらの重水素化類似体、およびそれらの置換誘導体からなる群から選択され;R1は、それぞれ同じもしくは異なるものであり、D、F、アルキル、アリール、アルコキシ、シリル、および架橋性基からなる群から選択され、ここで、隣接R1基は結合して芳香環を形成することができ;R2は、それぞれ同じもしくは異なるものであり、H、D、およびハロゲンからなる群から選択され;R5は、それぞれ同じもしくは異なるものであり、D、F、アルキル、アリール、アルコキシ、シリル、および架橋性基からなる群から選択され;R6~R9は、それぞれ同じもしくは異なるものであり、H、D、F、アルキル、アリール、アルコキシ、シリル、および架橋性基からなる群から選択され、ただし、R6およびR7の少なくとも1つは、アルキルまたはシリルであり、R8およびR9の少なくとも1つは、アルキルまたはシリルであり;aは、それぞれ同じもしくは異なるものであり、0~4の整数であり;bは、それぞれ同じもしくは異なるものであり、0~2の整数であり;nは、0よりも大きい整数であるによってさらに定義される。式IIIを有する化合物は、n=1の小分子、オリゴマー、またはポリマーであり得る。ある実施形態においては、本化合物は、Mn>20,000のポリマー;ある実施形態においては、Mn>50,000のポリマーである。式IIIのある実施形態においては、n=1であり、R2はハロゲンである。そのような化合物は、ポリマー化合物の形成のためのモノマーとして有用であり得る。ある実施形態においては、ハロゲンはClまたはBrであり;ある実施形態においては、Brである。式IIIのある実施形態においては、n=1であり、R2は、HまたはDである。ある実施形態においては、式IIIを有する化合物は重水素化されている。式IIIのある実施形態においては、Lは、下に示される基から選択され、ここで、星印は、アリールアミノ基の窒素への結合のポイントを示し、Rは、それぞれ同じもしくは異なるものであり、HまたはR1である。式IIIのある実施形態においては、Ar1およびAr2は、縮合環をまったく持たないアリール基である。ある実施形態においては、Ar1およびAr2は、上に定義されたような、式aまたは式bを有する。式aおよびbのある実施形態においては、cおよびdの少なくとも1つはゼロではない。ある実施形態においては、m=1~3である。式IIIのある実施形態においては、Ar1およびAr2は、フェニル、ビフェニル、テルフェニル、それらの重水素化誘導体、ならびにアルキル、アルコキシ、シリル、および架橋基を持った置換基からなる群から選択される1つまたは複数の置換基を有するそれらの誘導体からなる群から選択される。式IIIのある実施形態においては、すべてのa=0である。式IIIのある実施形態においては、aは0ではなく、R1は、DまたはC1~10アルキルである。ある実施形態においては、アルキル基は重水素化されている。ある実施形態においては、すべてのa=4であり、R1=Dである。式IIIのある実施形態においては、すべてのb=0である。式IIIのある実施形態においては、bは0ではなく、R2は、DまたはC1~10アルキルである。ある実施形態においては、アルキル基は重水素化されている。ある実施形態においては、すべてのb=2であり、R2=Dである。式IIIのある実施形態においては、R6=R8=アルキルまたは重水素化アルキルである。ある実施形態においては、R7=R9=アルキルまたは重水素化アルキルである。式IIIのある実施形態においては、次のもの:i重水素化;ii角度αは109.5°よりも大きい;iiiLは、上に定義されたような基から選択される;ivAr1およびAr2は、フェニル、ビフェニル、テルフェニル、それらの重水素化誘導体、アルキル、アルコキシ、シリル、および架橋基を持った置換基からなる群から選択される1つまたは複数の置換基を有するそれらの誘導体、式aを有する基、ならびに式bを有する基からなる群から選択される;va=0であるか、またはaは0ではなく、R1は、D、C1~10アルキル、または重水素化C1~10アルキルである;vib=0であるか、またはbは0ではなく、R2は、D、C1~10アルキル、または重水素化C1~10アルキルである;viiR6=R8=アルキルまたは重水素化アルキルである;viiiR7=R9=アルキルまたは重水素化アルキルであるの任意の組み合わせが存在することができる。式Iを有する化合物の幾つかの非限定的な例は、下に示される。本新規化合物は、C-CまたはC-N結合を生成するであろう任意の技術を用いて製造することができる。Suzuki,Yamamoto,Stille,およびPd-またはNi-触媒C-Nカップリングなどの、様々なそのような技術は公知である。重水素化化合物は、重水素化前駆体材料を使用して類似の方法でまたは、より一般的には、非重水素化化合物を、三塩化アルミニウムもしくはエチルアルミニウムジクロリドなどの、ルイス酸H/D交換触媒の存在下に、d6-ベンゼンなどの、重水素化溶媒で処理することによって調製することができる。例示的な調製は、実施例において示される。本化合物は、溶液処理技術を用いて層を形成することができる。用語層は、用語フィルムと同じ意味で用いられ、所望の領域を覆うコーティングを意味する。この用語はサイズによって限定されない。この領域は、全体デバイスほどに大きいかもしくは実視覚表示などの特異的な機能領域ほどに小さい、または単一サブピクセルほどに小さいものであり得る。層およびフィルムは、蒸着、液相堆積連続および不連続技術、ならびに熱転写などの、任意の従来型堆積技術によって形成することができる。連続堆積技術としては、スピンコーティング、グラビアコーティング、カーテンコーティング、浸漬コーティング、スロット-ダイコーティング、スプレーコーティング、および連続ノズルコーティングが挙げられるが、これらに限定されるものではない。不連続堆積技術としては、インクジェット印刷、グラビア印刷、およびスクリーン印刷が挙げられるが、これらに限定されるものではない。本明細書に記載される新規化合物は、正孔輸送材料として、電気活性材料として、およびエレクトロルミネセンス材料のホストとして使用することができる。本新規化合物はまた、正孔輸送層の蒸着を向上させるための下塗り層用の材料としての実用性を有する。これらの新規化合物は、N,N’-ジフェニル-N,N’-ビス3-メチルフェニル-[1,1’-ビフェニル]-4,4’-ジアミンTPDなどの効率的な小分子正孔輸送化合物に類似の正孔移動度およびHOMO/LUMOエネルギーを有する。TPDなどの化合物は一般に、蒸着技術を用いて適用されなければならない。3.電子デバイス本明細書に記載されるような少なくとも1つの化合物を含んでなる1つまたは複数の層を有することから恩恵を受ける可能性がある有機電子デバイスとしては、1電気エネルギーを放射線に変換するデバイスたとえば、発光ダイオード、発光ダイオードディスプレイ、照明装置、照明器具、またはダイオードレーザー、2電子的過程を介して信号を検出するデバイスたとえば、光検出器、光導電セル、フォトレジスタ、光スイッチ、光トランジスタ、光電管、IR検出器、バイオセンサー、3放射線を電気エネルギーに変換するデバイスたとえば、光起電力デバイスまたは太陽電池、および41つまたは複数の有機半導体層を含む1つまたは複数の電子部品を含むデバイスたとえば、トランジスタまたはダイオードが挙げられるが、これらに限定されるものではない。本発明による組成物のためのその他の用途としては、記憶貯蔵デバイス、帯電防止フィルム、バイオセンサー、エレクトロクロミック素子、固体電解質コンダンサ、再充電可能なバッテリなどのエネルギー貯蔵装置、および電磁遮蔽用途向けのコーティング材料が挙げられる。有機電子デバイス構造の1つの図が図1に示される。デバイス100は、第1電気接触層、アノード層110および第2電気接触層、カソード層160、ならびにそれらの間に電気活性層140を有する。追加の層が場合により存在してもよい。アノードに隣接して、緩衝層と言われることもある、正孔注入層120があってもよい。正孔注入層に隣接して、正孔輸送材料を含んでなる、正孔輸送層130があってもよい。カソードに隣接して、電子輸送材料を含んでなる、電子輸送層150があってもよい。オプションとして、デバイスは、アノード110に隣接して1つまたは複数の追加の正孔注入層もしくは正孔輸送層図示せずおよび/またはカソード160に隣接して1つまたは複数の追加の電子注入層もしくは電子輸送層図示せずを使用してもよい。層120~150は、個々におよびまとめて電気活性層と言われる。ある実施形態においては、フルカラーを達成するために、発光層は、異なるカラーのそれぞれのためのサブピクセル単位で、ピクセル化される。ピクセル化デバイスの図は図2に示される。デバイス200は、アノード210、正孔注入層220、正孔輸送層230、エレクトロルミネセンス層240、電子輸送層250、およびカソード260を有する。エレクトロルミネセンス層は、この層にわたって繰り返される、サブピクセル241、242、243へ分割される。ある実施形態においては、サブピクセルは赤色、青色および緑色発光を示す。3つの異なるサブピクセル単位が図2において描かれているが、2つまたは4つ以上のサブピクセル単位が使用されてもよい。異なる層は、図1に関して本明細書においてさらに考察されるであろう。しかし、この考察は、図2およびその他の構造にも同様に適用される。一実施形態においては、異なる層は以下の範囲の厚さを有する:アノード110、500~5000Å、一実施形態においては1000~2000Å;正孔注入層120、50~2000Å、一実施形態においては200~1000Å;正孔輸送層130、50~2000Å、一実施形態においては200~1000Å;電気活性層140、10~2000Å、一実施形態においては100~1000Å;電子輸送層150、50~2000Å、一実施形態においては100~1000Å;カソード160、200~10000Å、一実施形態においては300~5000Å。層の厚さの望ましい比は、使用される材料の厳密な性質に依存する。本明細書に記載される式Iを有する新規化合物の1つまたは複数が、デバイスの電気活性層の1つまたは複数に存在してもよい。ある実施形態においては、本新規化合物は、層130中の正孔輸送材料として有用である。ある実施形態においては、本新規化合物は、電気活性層140中の電気活性ドーパント材料用のホスト材料として有用である。用語ドーパントは、そのような材料が存在しない層の電子的特性もしくは放射発光の波長、受け入れ、またはフィルタリングと比較して層の電子的特性もしくは放射発光のターゲット波長、受け入れ、またはフィルタリングを変える、ホスト材料を含む層内の、材料を意味することを意図している。用語ホスト材料は、ドーパントが添加される材料を意味することを意図している。ホスト材料は、電子的特性または放射線を発する、受け取る、もしくはフィルター処理する能力を有してもよいしまたは有しなくてもよい。ある実施形態においては、ホスト材料はより高い濃度で存在する。アノード110は、正電荷キャリアを注入するために特に効率的である電極である。それは、たとえば、金属、混合金属、合金、金属酸化物もしくは混合金属酸化物を含有する材料製であり得るか、またはそれは、導電性ポリマー、およびそれらの混合物であり得る。好適な金属としては、11族金属、4族、5族、および6族の金属、ならびに8~10族の遷移金属が挙げられる。アノードが光透過性であるべきである場合には、インジウムスズ酸化物などの、12族、13族および14族の金属の混合金属酸化物が一般に使用される。アノードはまた、Flexiblelight-emittingdiodesmadefromsolubleconductingpolymer、Naturevol.357、pp477-4791992年6月11日に記載されているようなポリアニリンなどの有機材料を含んでなってもよい。アノードおよびカソードの少なくとも1つは、発生した光を観察できるように少なくとも部分的に透明であるべきである。任意選択的な正孔注入層120は正孔注入材料を含んでなる。用語正孔注入層または正孔注入材料は、導電性または半導性材料を意味することを意図しており、下にある層の平坦化、電荷輸送および/または電荷注入特性、酸素または金属イオンなどの不純物の捕捉、ならびに有機電子デバイスの性能を促進するためのまたは向上させるためのその他の態様を含むがこれらに限定されない、1つまたは複数の機能を有機電子デバイスにおいて有することができる。正孔注入材料は、ポリマー、オリゴマー、または小分子であってもよく、溶液、分散液、懸濁液、エマルジョン、コロイド状混合物、またはその他の組成物の形態にあってもよい。正孔注入層は、多くの場合プロトン酸でドープされている、ポリアニリンPANIまたはポリエチレンジオキシチオフェンPEDOTなどの、ポリマー材料で形成することができる。これらのプロトン酸は、たとえば、ポリスチレンスルホン酸、ポリ2-アクリルアミド-2-メチル-1-プロパンスルホン酸などであり得る。正孔注入層120は、銅フタロシアニンおよびテトラチアフルバレン-テトラシアノキノジメタン系TTF-TCNQなどの、電荷移動化合物などを含んでなることができる。一実施形態においては、正孔注入層120は、導電性ポリマーおよびコロイド形成性ポリマー酸の分散液から製造される。そのような材料は、たとえば、米国特許出願公開第2004-0102577号明細書、同第2004-0127637および同第2005-0205860号明細書に記載されている。層130は正孔輸送材料を含んでなる。ある実施形態においては、正孔輸送層は、式Iを有する化合物を含んでなる。ある実施形態においては、正孔輸送層は本質的に、式Iを有する化合物からなる。ある実施形態では、層130は、別の正孔輸送材料を含んでなる。正孔輸送層用の正孔輸送材料の例は、たとえば、Y.Wang,Kirk-OthmerEncyclopediaofChemicalTechnology,FourthEdition,Vol.18,p.837-860,1996にまとめられている。正孔輸送小分子および正孔輸送ポリマーの両方を使用することができる。一般に使用される正孔輸送分子としては:4,4’,4’’-トリスN,N-ジフェニル-アミノ-トリフェニルアミンTDATA;4,4’,4’’-トリスN-3-メチルフェニル-N-フェニル-アミノ-トリフェニルアミンMTDATA;N,N’-ジフェニル-N,N’-ビス3-メチルフェニル-[1,1’-ビフェニル]-4,4’-ジアミンTPD;4、4’-ビスカルバゾール-9-イルビフェニルCBP;1,3-ビスカルバゾール-9-イルベンゼンmCP;1,1-ビス[ジ-4-トリルアミノフェニル]シクロヘキサンTAPC;N,N’-ビス4-メチルフェニル-N,N’-ビス4-エチルフェニル-[1,1’-3,3’-ジメチルビフェニル]-4,4’-ジアミンETPD;テトラキス-3-メチルフェニル-N,N,N’,N’-2,5-フェニレンジアミンPDA;α-フェニル-4-N,N-ジフェニルアミノスチレンTPS;p-ジエチルアミノベンズアルデヒドジフェニルヒドラゾンDEH;トリフェニルアミンTPA;ビス[4-N,N-ジエチルアミノ-2-メチルフェニル]4-メチルフェニルメタンMPMP;1-フェニル-3-[p-ジエチルアミノスチリル]-5-[p-ジエチルアミノフェニル]ピラゾリンPPRまたはDEASP;1,2-トランス-ビス9H-カルバゾール-9-イルシクロブタンDCZB;N,N,N’,N’-テトラキス4-メチルフェニル-1,1’-ビフェニル-4,4’-ジアミンTTB;N,N’-ビスナフタレン-1-イル-N,N’-ビスフェニルベンジジンα-NPB;および、銅フタロシアニンなどの、ポルフィリン化合物が挙げられるが、これらに限定されるものではない。一般に使用される正孔輸送ポリマーとしては、ポリビニルカルバゾール、フェニルメチルポリシラン、ポリジオキシチオフェン、ポリアニリン、およびポリピロールが挙げられるが、これらに限定されるものではない。上述のものなどの正孔輸送分子をポリスチレンおよびポリカーボネートなどのポリマーへドープすることによって正孔輸送ポリマーを得ることもまた可能である。ある場合には、トリアリールアミンポリマー、とりわけトリアリールアミン-フルオレンコポリマーが使用される。ある場合には、ポリマーおよびコポリマーは架橋性である。架橋性の正孔輸送ポリマーの例は、たとえば、米国特許出願公開第2005-0184287号明細書および国際公開第2005/052027号パンフレットに見いだすことができる。ある実施形態においては、正孔輸送層は、テトラフルオロテトラシアノキノジメタンおよびペリレン-3,4,9,10-テトラカルボン酸-3,4、9,10-二無水物などの、p-ドーパントでドープされている。デバイスの用途に依存して、電気活性層140は、印加電圧によって活性化される発光層発光ダイオードまたは発光電気化学セル中など、放射エネルギーに応答し、そして印加バイアス電圧を使用してまたは使用せずに信号を発生する材料の層光検出器中などであり得る。一実施形態においては、電気活性層は、有機エレクトロルミネセンスEL材料である。小分子有機蛍光性化合物、蛍光性およびリン光性の金属錯体、共役ポリマー、およびそれらの混合物を含むが、これらに限定されない、任意のEL材料を本発明のデバイスに使用することができる。蛍光性化合物の例としては、クリセン、ピレン、ペリレン、ルブレン、クマリン、アントラセン、チアジアゾール、それらの誘導体、およびそれらの混合物が挙げられるが、これらに限定されるものではない。金属錯体の例としては、トリス8-ヒドロキシキノラトアルミニウムAlq3などの、金属キレート化オキシノイド化合物;Petrovらの米国特許第6,670,645号明細書ならびに国際公開第03/063555号パンフレットおよび国際公開第2004/016710号パンフレットに開示されているようなフェニルピリジン配位子、フェニルキノリン配位子、またはフェニルピリミジン配位子を有するイリジウムの錯体などの、シクロメタレート化イリジウムおよび白金エレクトロルミネッセンス化合物、ならびに、たとえば、国際公開第03/008424号パンフレット、国際公開第03/091688号パンフレット、および国際公開第03/040257号パンフレットに記載されている有機金属錯体、ならびにそれらの混合物が挙げられるが、これらに限定されるものではない。ある場合には、小分子蛍光性材料または有機金属材料が、加工特性および/または電子特性を向上させるためにホスト材料とともにドーパントとして堆積される。共役ポリマーの例としては、ポリフェニレンビニレン、ポリフルオレン、ポリスピロビフルオレン、ポリチオフェン、ポリp-フェニレン、それらのコポリマー、およびそれらの混合物が挙げられるが、これらに限定されるものではない。ある実施形態においては、電気活性層140は、式Iを有するホスト材料中にエレクトロルミネセンス材料を含んでなる。ある実施形態においては、第2ホスト材料がまた存在する。ある実施形態においては、電気活性層140は本質的に、エレクトロルミネセンス材料および式Iを有するホスト材料からなる。ある実施形態においては、電気活性層140は本質的に、エレクトロルミネセンス材料、式Iを有する第1ホスト材料、および第2ホスト材料からなる。第2ホスト材料の例としては、クリセン、フェナントレン、トリフェニレン、フェナントロリン、ナフタレン、アントラセン、キノリン、イソキノリン、キナゾリン、フェニルピリジン、ベンゾジフラン類、および金属キノリネート錯体が挙げられるが、これらに限定されるものではない。任意選択的な層150は、電子輸送を促進する、かつまた、正孔注入層または層界面での励起子の消光を防止するための閉じ込め層として役立つ両方の機能を果たすことができる。好ましくは、この層は、電子の移動を促進し、かつ、励起子の消光を減少させる。任意選択的な電子輸送層150に使用することができる電子輸送材料の例としては、トリス8-ヒドロキシキノレートアルミニウムAlQ、ビス2-メチル-8-キノリノラトp-フェニルフェノラトアルミニウムBAlq、テトラキス-8-ヒドロキシキノレートハフニウムHfQおよびテトラキス-8-ヒドロキシキノレートジルコニウムZrQなどの金属キノレート誘導体などの、金属キレート化オキシノイド化合物;ならびに2-4-ビフェニリル-5-4-t-ブチルフェニル-1,3,4-オキサジアゾールPBD、3-4-ビフェニリル-4-フェニル-5-4-t-ブチルフェニル-1,2,4-トリアゾールTAZ、および1,3,5-トリフェニル-2-ベンズイミダゾールベンゼンTPBIなどのアゾール化合物;2,3-ビス4-フルオロフェニルキノキサリンなどのキノキサリン誘導体;4,7-ジフェニル-1,10-フェナントロリンDPAおよび2,9-ジメチル-4,7-ジフェニル-1,10-フェナントロリンDDPAなどのフェナントロリン類;トリアジン;フラーレン;ならびにそれらの混合物が挙げられる。ある実施形態においては、電子輸送材料は、金属キノレートおよびフェナントロリン誘導体からなる群から選択される。ある実施形態においては、電子輸送層はn-ドーパントをさらに含んでなる。n-ドーパント材料は周知である。n-ドーパントとしては、1族および2族金属;LiF、CsF、およびCs2CO3などの、1族および2族金属塩;Liキノラートなどの、1族および2族金属有機化合物;ならびにロイコ染料などの、分子n-ドーパント、W2hpp4ここで、hpp=1,3,4,6,7,8-ヘキサヒドロ-2H-ピリミド-[1,2-a]-ピリミジンであるおよびコバルトセンなどの、金属錯体、テトラチアナフタセン、ビスエチレンジチオテトラチアフルバレン、複素環ラジカルまたはジラジカル、ならびに複素環ラジカルまたはジラジカルのダイマー、オリゴマー、ポリマー、ジスピロ化合物および多環体が挙げられるが、これらに限定されるものではない。カソード160は、電子または負電荷キャリアを注入するために特に効率的である電極である。カソードは、アノードよりも低い仕事関数を有する任意の金属または非金属であり得る。カソード用の材料は、1族のアルカリ金属たとえば、Li、Cs、2族アルカリ土類金属、希土類元素およびランタニドなどの、12族金属、ならびにアクチニドから選択することができる。アルミニウム、インジウム、カルシウム、バリウム、サマリウムおよびマグネシウム、ならびに組み合わせなどの材料を使用することができる。Li含有有機金属化合物、LiF、Li2O、Cs含有有機金属化合物、CsF、Cs2O、およびCs2CO3をまた、作動電圧を低くするために有機層とカソード層との間に堆積することができる。この層は電子注入層と言われてもよい。電子注入層が存在するとき、蒸着される材料の量は、一般に1~100Å、一実施形態においては、1~10Åの範囲にある。その他の層を有機電子デバイス中に有することは公知である。たとえば、注入される正電荷の量を制御するためのおよび/または層のバンド-ギャップ整合を提供するための、あるいは保護層として機能するための層図示せずがアノード110と正孔注入層120との間に存在することができる。銅フタロシアニン、シリコンオキシ-ニトリド、フルオロカーボン、シラン、またはPtなどの、金属の超薄層などの、当該技術分野において公知である層を使用することができる。あるいは、アノード層110、電気活性層120、130、140、および150、またはカソード層160の幾つかまたはすべてを、電荷キャリア輸送効率を増大させるために表面処理することができる。各構成層用の材料の選択は、デバイスに高いエレクトロルミネセンス効率を提供するためにエミッタ層における正電荷と負電荷とをバランスさせることによって好ましくは決定される。各機能性層が2つ以上の層で構成できることは理解される。デバイス層は、蒸着、液相堆積、および熱転写などの、任意の堆積技術、または堆積技術の組み合わせによって形成することができる。ガラス、プラスチック、および金属などの基材を使用することができる。熱蒸発、化学蒸着などの、従来型蒸着技術を用いることができる。有機層は、スピンコーティング、浸漬コーティング、ロールツーロール技術、インクジェット印刷、連続ノズル印刷、スクリーン印刷、グラビア印刷などを含むがこれらに限定されない、従来型コーティングまたは印刷技術を用いて、好適な溶剤中の溶液または分散液から適用することができる。液相堆積法については、特定の化合物または関連クラスの化合物のための好適な溶剤は、当業者によれば容易に決定することができる。ある用途向けには、化合物は非水性溶剤に溶解させられることが望ましい。そのような非水性溶剤は、C1~C20アルコール、エーテル、および酸エステルなどの、比較的極性のものであり得るか、またはC1~C12アルカンもしくはトルエン、キシレン、トリフルオロトルエンなどの芳香族化合物などの比較的非極性のものであり得る。本新規化合物を含んでなる、本明細書に記載されるような溶液か分散液かのどちらかとしての、液体組成物を製造するのに使用するためのその他の好適な液体としては、塩素化炭化水素塩化メチレン、クロロホルム、クロロベンゼンなどの、芳香族炭化水素トリフルオロトルエンなどの、置換および非置換トルエンおよびキシレンなどの、極性溶剤テトラヒドロフランTHP、N-メチルピロリドンなどの、エステル酢酸エチルなどの、アルコールイソプロパノール、ケトンシクロペンタノンならびにそれらの混合物が挙げられるが、これらに限定されるものではない。エレクトロルミネセンス材料用の好適な溶剤は、たとえば、国際公開第2007/145979号パンフレットに記載されている。ある実施形態においては、デバイスは、正孔注入層、正孔輸送層、および電気活性層の液相堆積によって、ならびにアノード、電子輸送層、電子注入層およびカソードの蒸着によって製造される。本明細書に記載される新規組成物で製造されるデバイスの効率がデバイス中のその他の層を最適化することによってさらに改善できることは理解される。たとえば、Ca、BaまたはLiFなどのより効率的なカソードを使用することができる。作動電圧の低下をもたらすまたは量子効率を増加させる造形基材および新規の正孔輸送材料もまた適用できる。追加の層をまた、様々な層のエネルギーレベルを調整するためにおよびエレクトロルミネセンスを促進するために加えることができる。一実施形態においては、デバイスは、順に、以下の構造を有する:アノード、正孔注入層、正孔輸送層、電気活性層、電子輸送層、電子注入層、カソード。本明細書に記載されるものに類似のまたは同等の方法および材料を本発明の実施または試験に使用することができるが、好適な方法および材料は以下に記載される。さらに、材料、方法、および実施例は、例示的であるにすぎず、限定的であることを意図しない。本明細書において述べられるすべての刊行物、特許出願、特許、およびその他の参考文献は、それらの全体を参照により援用される。本明細書に記載される概念は、特許請求の範囲に記載される本発明の範囲を限定しない、以下の実施例においてさらに説明される。実施例1本実施例は、化合物CおよびDの調製を例示する。本化合物は、次のスキームに従って調製した:スピロ-ビスフェノール1は、Chen,W.-F.;Lin,H.-Y.;Dai,S.A.Org.Letters2004,6,2341によって報告された手順に従って合成した。ジオール110.0g、32.4ミリモルを300mLのジクロロメタンに溶解させ、0Cに冷却した。トリフリック無水物13.1mL、77.8ミリモルをゆっくり加え、反応物を一晩室温までゆっくり暖まるに任せた。生じた混合物を0.5MのHClでクエンチした。層を分離し、有機層を炭酸ナトリウム溶液、水、次にブラインで洗浄した。揮発性物質の蒸発は、淡ピンク固体を81収率15gで生成した。窒素の雰囲気下でバイアルに、ジトリフレート23.07g、5.36ミリモル、4-アミノビフェニル1.904g、11.3ミリモル、Pd2dba30.246g、0.268ミリモル、1,1’-ビスジフェニルホスフィノフェロセン0.297g、0.536ミリモルおよびトルエン40mLを装入した。生じた溶液を10分間撹拌し、これにNaOtBu1.248g、13.4ミリモルの添加が続いた。反応物を室温で一晩撹拌し、引き続き85°Cに18時間加熱した。室温に冷却した後、生じた濃い溶液をトルエン約100mLで希釈し、シリカパッドを通して濾過した。揮発性物質の蒸発およびジクロロメタンとヘキサン0~40との混合物を溶出液として使用するシリカでの精製は、化合物3を22収率0.73gで生成した。窒素の雰囲気下でバイアルに、ジアミン30.73g、1.20ミリモル、4,4’-ヨードブロモビフェニル0.902g、2.51ミリモル、Pd2dba30.044g、0.048ミリモル、1,1’-ビスジフェニルホスフィノフェロセン0.053g、0.096ミリモルおよびトルエン40mLを装入した。生じた溶液を10分間撹拌し、これにNaOtBu0.242g、2.51ミリモルの添加が続いた。反応物を90°Cに22時間加熱した。室温に冷却した後、生じた濃い溶液をトルエン約100mLで希釈し、シリカパッドを通して濾過した。揮発性物質の蒸発およびジクロロメタンとヘキサン40との混合物を溶出液として使用するシリカでの精製は、化合物Cを37収率0.479、99純度で生成した。化合物Cを、山本条件Yamamotoconditionsを用いて重合させて化合物DGPC:Mn=2781、Mw=23,325を生成した。実施例2本実施例は、化合物Bの調製を例示する。本化合物は、次のスキームに従って製造した。窒素の雰囲気下でバイアルに、ジトリフレート21.875g、3.27ミリモル、3-メチルビフェニル-4-アミン1.26g、6.88ミリモル、Pd2dba30.150g、0.164ミリモル、1,1’-ビスジフェニルホスフィノフェロセン0.182g、0.327ミリモルおよびトルエン30mLを装入した。生じた溶液を10分間撹拌し、これにNaOtBu0.762g、8.19ミリモルの添加が続いた。反応物を90°Cに18時間加熱した。室温に冷却した後、生じた濃い溶液をトルエン約100mLで希釈し、シリカパッドを通して濾過した。揮発性物質の蒸発およびジクロロメタンとヘキサン0~40との混合物を溶出液として使用するシリカでの精製は、化合物6を61収率1.28gで生成した。窒素の雰囲気下でバイアルに、ジアミン61.28g、2.00ミリモル、4-ブロモ-3-メチル-3’-フェニル-ビフェニル1.943g、6.00ミリモル、Pd2dba30.044g、0.048ミリモル、1,1’-ビスジフェニルホスフィノフェロセン0.019g、0.096ミリモルおよびトルエン30mLを装入した。生じた溶液を10分間撹拌し、これにNaOtBu0.560g、6.0ミリモルの添加が続いた。反応物を90°Cに18時間加熱した。室温に冷却した後、生じた濃い溶液をトルエン約100mLで希釈し、シリカパッドを通して濾過した。揮発性物質の蒸発およびジクロロメタンとヘキサン0~40との混合物を溶出液として使用するシリカでの精製は、化合物Bを44収率1.0gで生成した。説明または実施例において前述したすべての行為が必要なわけではなく、特定の行為の一部は不要である場合があり、1つまたは複数のさらに別の行為が、前述の行為に加えて実施される場合があることに留意されたい。さらに、行為が列挙されている順序は、必ずしもそれらが実施される順序ではない。以上の明細書において、具体的な実施形態に関して本発明の概念を説明してきた。しかし、当業者には、以下の特許請求の範囲に記載されるような本発明の範囲から逸脱することなく種々の修正および変更が行われ得ることが分かるだろう。したがって、本明細書および図面は、限定的な意味ではなく説明的なものであると見なすべきであり、すべてのそのような修正形態は本発明の範囲内に含まれることを意図している。特定の実施形態に関して、利益、その他の利点、および問題に対する解決法を以上に記載してきた。しかし、これらの利益、利点、問題の解決法、およびなんらかの利益、利点、または解決法を発生させたり、より顕著にしたりすることがある任意の特徴は、特許請求の範囲のいずれかまたはすべての決定的に重要な、必要な、または本質的な特徴であるとして解釈されるべきではない。明確にするために、別々の実施形態の状況において本明細書に記載されている特定の特徴はまた、1つの実施形態の中で組み合わせて提供できることが理解されるべきである。逆に、簡潔にするために、1つの実施形態の文脈において記載されている種々の特徴はまた、別々にまたは任意の副次的な組み合わせで提供することができる。本明細書において明記される種々の範囲内の数値の使用は、記載の範囲内の最小値および最大値が両方とも前に単語約が付けられているかのように近似値として記載されている。このようにして、記載の範囲の上下にわずかに変動する値を使用して、その範囲内の値と実質的に同じ結果を得ることができる。また、これらの範囲の開示は、ある値の一部の成分を異なる値の一部の成分と混合した場合に生じうる、分数値を含めて、最小平均値と最大平均値との間の任意の値を含む、連続した範囲を意図している。さらに、より広い範囲およびより狭い範囲が開示される場合、ある範囲の最小値を別の範囲の最大値と一致させること、およびその逆のことは本発明の意図内である。"